(57)【要約】【課題】各種電子機器等に使用される樹脂モールド型コンデンサの外装体を成型する際に用いられるノルボルネン系樹脂スラリーに関し、優れた性能、品質のノルボルネン系樹脂スラリーを提供することを目的とする。【解決手段】表面処理された無機充填剤とノルボルネン系モノマーとを混合してなり、無機充填剤の濃度が５０ｗｔ％以上、粘度が５０００ｍＰａ・ｓ以下である構成としたことにより、このように構成されたスラリーを長時間放置しても無機充填剤の沈降が発生することはないため、管理や取り扱いを極めて容易にすることができる。【選択図】図１
2011148875.tif 000002
【特許請求の範囲】
【請求項１】
表面処理された無機充填剤とノルボルネン系モノマーとを混合してなり、上記無機充填剤の濃度が５０ｗｔ％以上、粘度が５０００ｍＰａ・ｓ以下であるノルボルネン系樹脂スラリー。
【請求項２】
表面処理された無機充填剤が、シランカップリング剤、チタネート系カップリング剤の少なくとも一つを用いて表面処理されたものである請求項１に記載のノルボルネン系樹脂スラリー。
【請求項３】
無機充填剤として、水酸化アルミニウム、水酸化マグネシウム、シリカ、のいずれか、またはこれらの混合物を用いた請求項１に記載のノルボルネン系樹脂スラリー。
【請求項４】
無機充填剤として、最大粒子径が７５μｍ、中心粒子径の代表値が８．０±１μｍ、ＢＥＴ比表面積の代表値が２．０±０．２ｍ2／ｇの粒状の水酸化アルミニウムを用いた請求項１に記載のノルボルネン系樹脂スラリー。
【請求項５】
表面処理された無機充填剤とノルボルネン系モノマーとを混合してなるノルボルネン系樹脂スラリーの製造方法であって、遊星運動を行う２軸または３軸の攪拌ブレードを持つプラネタリーミキサー、または、シグマ型の攪拌ブレードを持つオープンニーダを用い、無機充填剤とカップリング剤を混合し、かつ、加熱することにより上記カップリング剤を反応させて無機充填剤の表面に表面処理層を形成する無機充填剤表面処理工程と、この表面処理された無機充填剤に、無機充填剤の濃度が７３〜８２ｗｔ％になる量のノルボルネン系モノマーを添加し、これを混合、混練することによって粘度が１００〜７０００Ｐａ・ｓ以下のスラリーを作製する混練工程と、この混練したスラリーに上記無機充填剤の濃度が７３ｗｔ％未満、かつ、５０ｗｔ％以上の所望の濃度になる量のノルボルネン系モノマーを添加し、これを混合、混練することによって粘度が５０００ｍＰａ・ｓ以下のスラリーを作製する希釈工程と、を有したノルボルネン系樹脂スラリーの製造方法。
【請求項６】
コンデンサ素子と、このコンデンサ素子を被覆したノルボルネン系樹脂製の外装体からなり、上記ノルボルネン系樹脂が、請求項１〜４のいずれか一つに記載のノルボルネン系樹脂スラリーに触媒を添加して反応させることによって硬化させたものである樹脂モールド型コンデンサ。
【請求項７】
コンデンサ素子が、導電性高分子を固体電解質に用いたものである請求項６に記載の樹脂モールド型コンデンサ。
【発明の詳細な説明】
【技術分野】
【０００１】
本発明は各種電子機器、電気機器、産業機器、自動車等に使用される樹脂モールド型コンデンサの外装体を成型する際に用いられる、ノルボルネン系樹脂スラリー及びその製造方法、ならびにこのノルボルネン系樹脂スラリーを用いた樹脂モールド型コンデンサに関するものである。
【背景技術】
【０００２】
図９（ａ）、（ｂ）はこの種の従来の樹脂モールド型コンデンサの構成を示した斜視図と内部を透視して示した正面図、図１０は同樹脂モールド型コンデンサに使用されるコンデンサ素子の構成を示した断面図であり、図９と図１０において、２０はコンデンサ素子を示し、このコンデンサ素子２０は弁作用金属であるアルミニウム箔２１を粗面化（粗面化層２２）して表面に誘電体酸化皮膜層２３を形成した陽極体２４の所定の位置に絶縁性のレジスト部２５を設けて陽極電極部２６と陰極形成部２７に分離し、この陰極形成部２７の誘電体酸化皮膜層２３上に導電性高分子からなる固体電解質層２８、カーボン層と銀ペースト層からなる陰極層２９を順次積層形成することにより陰極電極部３０を形成して構成されたものである。
【０００３】
３１は陽極コム端子、３１ａはこの陽極コム端子３１の接続面に設けられた接続部であり、この陽極コム端子３１の接続面に上記コンデンサ素子２０の陽極電極部２６を載置した後、上記接続部３１ａを折り曲げて抵抗溶接により両者を接合したものである。
【０００４】
３２は陰極コム端子、３２ａはこの陰極コム端子３２の接続面の一部を曲げ起こすことにより形成されたガイド部であり、この陰極コム端子３２の接続面に図示しない導電性銀ペーストを介して上記コンデンサ素子２０の陰極電極部３０を載置することにより両者を接合したものである。
【０００５】
３３はこのようにコンデンサ素子２０を接合した陽極コム端子３１と陰極コム端子３２の一部が夫々外表面に露呈する状態で上記コンデンサ素子２０と陽極コム端子３１、陰極コム端子３２を一体に被覆した絶縁性の外装体であり、この外装体３３から表出した陽極コム端子３１と陰極コム端子３２は夫々外装体３３に沿って底面から側面へと折り曲げられることによって外部端子を形成し、これにより面実装対応の樹脂モールド型コンデンサを構成したものである。
【０００６】
また、上記外装体３３としては一般的にエポキシ樹脂が多く用いられているが、エポキシ樹脂は硬化に時間が掛かるために生産性が悪いばかりでなく、射出成型機が必要なことから設備コストも高くなるという問題があり、このような問題を解決するために、硬化温度が低く、かつ、硬化速度が速い液状樹脂であるノルボルネン系樹脂をコンデンサの外装体に使用することにより、作業性を大きく向上させると共に、コストダウンを図ることができるという技術が提案されている（特許文献１）。
【０００７】
なお、この出願の発明に関連する先行技術文献情報としては、例えば、特許文献１が知られている。
【先行技術文献】
【特許文献】
【０００８】
【特許文献１】特開２００８−１５９７２３号公報
【発明の概要】
【発明が解決しようとする課題】
【０００９】
しかしながら上記従来の樹脂モールド型コンデンサの外装体として用いるノルボルネン系樹脂では、無機充填剤としてのフィラーを５〜５０ｗｔ％混合したノルボルネン系樹脂スラリーを使用する際に、このノルボルネン系樹脂スラリーは数時間放置しておくと上記フィラーの沈降が発生し、このようにフィラーが沈降したものを再度分散させることは困難であるために、管理や取り扱いが難しいという課題があった。また、このような現象はフィラーの濃度が高くなるほど顕著に現れるものであり、フィラーの濃度が５０ｗｔ％を超えるものについては、量産性が著しく悪いというものであった。
【００１０】
なお、このようにフィラーが沈降する理由として考えられるのは、ノルボルネン系樹脂スラリーに対するフィラーの分散性が悪く、フィラーの分散が不均一になっているためと思われる。
【００１１】
また、このように一度フィラーが沈降したノルボルネン系樹脂スラリーを用いてコンデンサの外装体を作製すると外装体の強度が低くなるばかりでなく、このコンデンサをリフロー半田付けした際に、外装体に膨れが発生するという品質面での課題もあった。
【００１２】
本発明はこのような従来の課題を解決し、無機充填剤としてのフィラーの濃度が高い場合であっても、フィラーが均一に分散されて沈降を起こすことがない、優れた性能、品質のノルボルネン系樹脂スラリー及びその製造方法、ならびにこのノルボルネン系樹脂スラリーを用いた樹脂モールド型コンデンサを提供することを目的とするものである。
【課題を解決するための手段】
【００１３】
上記課題を解決するために本発明は、表面処理された無機充填剤とノルボルネン系モノマーとを混合してなり、無機充填剤の濃度が５０ｗｔ％以上、粘度が５０００ｍＰａ・ｓ以下であるノルボルネン系樹脂スラリーとしたものである。
【００１４】
また、このようなノルボルネン系樹脂スラリーを製造する方法としては、プラネタリーミキサーまたはオープンニーダを用いて無機充填剤とカップリング剤を混合し、かつ、加熱することにより無機充填剤の表面に表面処理層を形成する無機充填剤表面処理工程と、この表面処理された無機充填剤に、無機充填剤の濃度が７３〜８２ｗｔ％になる量のノルボルネン系モノマーを添加し、これを混合、混練することによって粘度が１００〜７０００Ｐａ・ｓ以下のスラリーを作製する混練工程と、この混練したスラリーに上記無機充填剤の濃度が５０ｗｔ％以上、７３ｗｔ％未満、かつ、所望の濃度になる量のノルボルネン系モノマーを添加し、これを混合、混練することによって粘度が５０００ｍＰａ・ｓ以下のスラリーを作製する希釈工程と、を有した製造方法としたものである。
【発明の効果】
【００１５】
以上のように本発明によるノルボルネン系樹脂スラリー及びその製造方法は、表面処理した無機充填剤に、無機充填剤の濃度が７３〜８２ｗｔ％になる量のノルボルネン系モノマーを添加して混合、混練することにより粘度が１００〜７０００Ｐａ・ｓ以下のスラリーを作製した後、更に、このスラリーにノルボルネン系モノマーを添加して無機充填剤の濃度を所望の濃度に希釈して粘度が５０００ｍＰａ・ｓ以下のスラリーを作製する方法とし、かつ、この作業をプラネタリーミキサーまたはオープンニーダを用いて行うようにしたことにより、高濃度の無機充填剤を分散させる際に、無機充填剤にせん断力が加わるようになるために、無機充填剤のノルボルネン系モノマーに対する分散が均一に行われるようになり、更に、無機充填剤の濃度と粘度を高めて混練した後に所望の濃度と粘度に希釈することにより、上記無機充填剤の分散を更に均一化させて安定化させることができる。従って、このように作製されたノルボルネン系樹脂スラリーを長時間放置しても無機充填剤の沈降が発生することはなく、管理や取り扱いが極めて容易になるという効果が得られるものである。
【００１６】
また、このように優れた性能を発揮するノルボルネン系樹脂スラリーをコンデンサの外装体として用いることにより、外装体の強度が低下したり、リフロー半田付け時に膨れが発生することもなくなり、優れた性能を安定して発揮することが可能な樹脂モールド型コンデンサを提供することができるという効果が得られるものである。
【図面の簡単な説明】
【００１７】
【図１】本発明の実施例１によるノルボルネン系樹脂スラリーの製造方法を示した製造工程図
【図２】同実施例１によるノルボルネン系樹脂スラリーに使用するフィラーを示した電子顕微鏡写真
【図３】本発明の実施例２による樹脂モールド型コンデンサを構成するコンデンサ素子を複数枚積層した素子積層体をリードフレームに接続した状態を示した斜視図
【図４】本発明の実施例２によるノルボルネン系樹脂注入工程を示した断面図
【図５】同載置工程を示した断面図
【図６】同型締め工程を示した断面図
【図７】同成型工程を示した断面図
【図８】同成型品を示した斜視図
【図９】（ａ）従来の樹脂モールド型コンデンサの構成を示した斜視図、（ｂ）同内部を透視して示した正面図
【図１０】同樹脂モールド型コンデンサに使用されるコンデンサ素子の構成を示した断面図
【発明を実施するための形態】
【００１８】
以下、実施例１を用いて、本発明の特に請求項１〜５に記載の発明について説明する。
【実施例１】
【００１９】
本実施例においては、ノルボルネン系樹脂スラリー及びその製造方法について説明するが、この製造方法には後述する無機充填剤としてのフィラーのノルボルネン系モノマーに対する分散を均一に行うために、遊星運動を行う２軸または３軸の攪拌ブレードを持つプラネタリーミキサー、または、シグマ型攪拌のブレードを持つオープンニーダが適していることが知られていることから、本実施例においてはプラネタリーミキサーを用いることにしたものであり、より具体的には、株式会社井上製作所から「ＰＬＭ−２」として販売されている２軸の攪拌ブレードを持つタンク容量が２リットルのプラネタリーミキサーを用いてノルボルネン系樹脂スラリーを作製したものであるが、本発明はこれに限定されるものではなく、オープンニーダを用いても構わないものである。
【００２０】
図１は本発明の実施例１によるノルボルネン系樹脂スラリーの製造方法を示した製造工程図であり、本製造方法は、無機充填剤表面処理工程、混練工程、希釈工程、の３つの工程を基本とし、この３つの工程を全て上記プラネタリーミキサーを用いて行うようにしたものである。
【００２１】
まず、第１の工程となる無機充填剤表面処理工程について説明すると、この工程は無機充填剤の表面に表面処理層を形成するために行うものであり、前もって無機充填剤と表面処理剤を準備する。
【００２２】
上記無機充填剤は、本実施例により作製したノルボルネン系樹脂スラリーを後述する樹脂モールド型コンデンサの外装体として用いる際に、難燃性や機械的強度や各種信頼性の面で必要とされる特性から、本実施例においては水酸化アルミニウムからなる無機フィラー（以下、フィラーと呼ぶ）を選択したものであり、更に分散性に優れることも考慮して、昭和電工株式会社から「ハイジライトＨ−３２」という商品名で市販されている略球状の粒状のフィラー（図２に電子顕微鏡写真を示す）で、最大粒子径が７５μｍ、中心粒子径の代表値が８μｍ、ＢＥＴ比表面積の代表値が２．０ｍ2／ｇのものを用いたものであるが、本発明はこれに限定されるものではなく、水酸化マグネシウム、シリカ、または水酸化アルミニウムを含むこれらの混合物を用いても構わないものである。
【００２３】
また、上記表面処理剤としては、シランカップリング剤、チタネート系カップリング剤
等を用いることができるが、本実施例においてはビニル系シランカップリング剤とチタネート系カップリング剤を用いて、２層構造の表面処理層を形成するようにしたものである。
【００２４】
そして、上記フィラーを６００ｇと、ビニル系シランカップリング剤を１．５ｇとを、上記プラネタリーミキサーのタンク内に投入し、自転回転数１８ｒｐｍ、公転回転数１１ｒｐｍの回転数で攪拌し、この攪拌を続けながら上記タンクを９０〜９５℃に加熱することにより、上記ビニル系シランカップリング剤を反応させてフィラーの表面にビニル系シランカップリング剤からなる表面処理層を形成した。
【００２５】
また、この表面処理層が形成されたフィラーにチタネート系カップリング剤を同量投入し、上記作業と同様の作業を行ってチタネート系カップリング剤からなる表面処理層を上記ビニル系シランカップリング剤からなる表面処理層の表面に形成した。なお、このような表面処理層は１層のみでも良く、必要に応じて２層以上の複数層であっても良い。
【００２６】
次に、第２の工程となる混練工程について説明すると、この工程は上記無機充填剤表面処理工程で作製された、表面処理されたフィラーをノルボルネン系モノマー（以下、モノマーと呼ぶ）に均一に分散させるために行うものである。
【００２７】
上記モノマーは、ノルボルネン環構造を有する化合物であれば良いが、特に耐熱性に優れた成型品が得られることから、三環以上の多環ノルボルネン系モノマーが好ましい。例えば、ジシクロペンタジエンを主成分とし、本発明の目的を損なわない範囲で、トリシクロペンタジエン、テトラシクロペンタジエン等の多環ノルボルネン系単量体や、ノルボルネン系単量体と開環共重合し得るシクロプテン、シクロペンテン等の単環シクロオレフィン等のコモノマーを適宜添加した混合液を重合したものを用いることができる。具体例としては、「ペンタム」、または「メトン」という商品名でＲＩＭＴＥＣ株式会社から市販されているジシクロペンタジエン（ＤＣＰＤ）を用いることができ、本実施例においてはこれを用いたものであるが、本発明はこれに限定されるものではない。
【００２８】
そして、上記表面処理されたフィラーに上記モノマーを１７９．２ｇ添加することにより、フィラーの濃度が７７ｗｔ％となるようにし、プラネタリーミキサーを自転回転数３０．５ｒｐｍ、公転回転数１８．５ｒｐｍの回転数で１分間攪拌する初期混練を行った後に、自転回転数５２ｒｐｍ、公転回転数３２ｒｐｍの回転数で２０分間混練を行って、粘度が５０００Ｐａ・ｓのノルボルネン系樹脂スラリー（以下、スラリーと呼ぶ）を作製した。
【００２９】
なお、上記フィラーとモノマーの混合比率は、スラリーとして最終的に希望する所望のフィラーの濃度とスラリーの粘度よりも高いフィラーの濃度とスラリーの粘度にすることが重要であり、本実施例における混練工程においては、フィラーの濃度が７３〜８２ｗｔ％、スラリーの粘度が１００〜７０００Ｐａ・ｓとすることが好ましいものであり、上記スラリーの粘度が低くなりすぎるとフィラーの分散が困難になってしまい、逆にスラリーの粘度が高くなりすぎるとフィラーどうしが密着して分散が不均一になりやすくなるため、フィラーの濃度とスラリーの粘度をこのような範囲内に調整することにより、フィラーのモノマーに対する分散が均一に行われるようになるものである。
【００３０】
また、本混練工程をプラネタリーミキサーを用いて行うことにより、モノマーにフィラーを分散させる際に、フィラーにせん断力が加わるようになるために、フィラーのモノマーに対する分散が均一に行われるようになることに加え、フィラーとして略球状のものを用いることによって上記分散がより均一に行われるようになるものである。
【００３１】
次に、第３の工程となる希釈工程について説明すると、この工程は、上記混練工程で作製されたスラリーを希釈することにより、フィラーの濃度とスラリーの粘度を低くするために行うものである。
【００３２】
従って、上記混練工程で作製されたスラリーに、同混練工程で使用したモノマーと同じモノマーを７７．９ｇ添加することにより、フィラーの濃度が７０ｗｔ％となるようにし、プラネタリーミキサーを自転回転数３０．５ｒｐｍ、公転回転数１８．５ｒｐｍの回転数で１分間攪拌する初期希釈を行った後に、自転回転数５２ｒｐｍ、公転回転数３２ｒｐｍの回転数で本希釈を行って、粘度が１２００ｍＰａ・ｓのスラリーを作製した。
【００３３】
なお、上記混練工程で作製されたスラリーにモノマーを添加する量は、スラリーとして最終的に希望する所望のフィラーの濃度によって決定されるものであり、本実施例においては、スラリーとして最終的に希望するフィラーの濃度が７０ｗｔ％となるようにして求めたものである。
【００３４】
また、本希釈工程で作製されるスラリーの粘度は５０００ｍＰａ・ｓ以下が好ましく、更に好ましくは３０００ｍＰａ・ｓ以下が好ましいものであり、スラリーの粘度をこのような範囲内に調整することにより、上記混練工程で作製されたスラリーを本希釈工程で希釈する際に、上記フィラーのモノマーに対する分散性を低下させることなく、均一な分散性を維持することができるものである。
【００３５】
このような製造方法によって作製された本実施例によるスラリーは、フィラーの濃度を高くしてもフィラーの分散性が良好で、均一なフィラーの分散が行われているために、従来のスラリーのように数時間放置しておくとフィラーの沈降が発生するようなことはなく、管理や取り扱いが容易になるという格別の効果を奏するものである。
【００３６】
なお、上記希釈工程の後で、カーボン塗料を若干量投入してスラリーを着色する着色工程を設けても構わないものであり、実際にはこのような着色工程を導入するのが一般的である。
【００３７】
以下、実施例２を用いて、本発明の特に請求項６、７に記載の発明について説明する。
【実施例２】
【００３８】
本実施例は、上記実施例１で図１、図２を用いて説明したスラリーをコンデンサ素子を被覆する外装体として用いて樹脂モールド型コンデンサを構成したものであり、上記コンデンサ素子ならびに樹脂モールド型コンデンサの構成は上記背景技術の項で図９、図１０を用いて説明した樹脂モールド型コンデンサ、ならびにこれに用いるコンデンサ素子と同様であるために、ここでの詳細な説明は省略する。
【００３９】
図３は本発明の実施例２による樹脂モールド型コンデンサを構成するコンデンサ素子を複数枚積層した素子積層体をリードフレームに接続した状態を示した斜視図、図４〜図７は同樹脂モールド型コンデンサを製造する製造方法を説明するために示した金型の断面図であり、図３において、１はコンデンサ素子、２はリードフレームであり、このリードフレーム２上に上記コンデンサ素子１を複数枚（本実施例においては６枚としているが、本発明はこれに限定されるものではない）積層して一体化した素子積層体を形成し、この素子積層体の陽極電極部１ａをリードフレーム２に設けた陽極端子部２ａに抵抗溶接等により接合すると共に、素子積層体の陰極電極部１ｂをリードフレーム２に設けた陰極端子部２ｂに導電性銀ペースト等により接合したものである。なお、リードフレーム２の長手方向両端に夫々設けられた貫通孔２ｃは、この素子積層体が接合されたリードフレーム２を後述する金型に載置する際に位置決め用として用いるためのものである。
【００４０】
次に、このように構成された素子積層体が接合されたリードフレーム２を用いて樹脂モールド型コンデンサを製造する方法について、以下に図４〜図７を用いて詳細に説明する。
【００４１】
図４は本実施例による樹脂モールド型コンデンサのノルボルネン系樹脂注入工程を示した断面図であり、図４において、３は成型金型の一部を構成する下型、４は底面部、５はこの底面部４を上昇させるためのピストン、６はキャビティ部、７はガイドピンであり、このように構成された下型３のキャビティ部６内に所定の量のノルボルネン系樹脂８を注入する。また、上記下型３は、上記ノルボルネン系樹脂８の硬化温度以下である４０〜６０℃の温度に設定されているものである。
【００４２】
なお、このノルボルネン系樹脂８は、上記実施例１で説明したスラリーに所定の割合で触媒を混合したものであり、具体的にはメタセシス触媒をモル濃度比で１／１００〜１／２００程度となるように添加して混合したものであり、更に、室温における粘度が２００〜１２００ｍＰａ・ｓとなるようにしたものである。また、必要に応じて着色剤を添加しても構わない。
【００４３】
次に、図５に示すように、キャビティ部６内にノルボルネン系樹脂８が注入された下型３の上面に上記素子積層体が接合されたリードフレーム２を載置する載置工程を行う。この載置工程においては、上記リードフレーム２に接合された素子積層体がキャビティ部６内に注入されたノルボルネン系樹脂８に浸かるようにすると共に、上記下型３の上面に設けたガイドピン７にリードフレーム２に設けた貫通孔２ｃを嵌め込むことによって位置決めを行うようにしているものである。
【００４４】
次に、図６に示すように、成型金型の一部を構成する上型９を上記下型３の上方から降下させて型締めする型締め工程を行う。また、上記上型９は、ノルボルネン系樹脂８の硬化温度以上である８０〜１２０℃に加熱されており、型締めと共に上型９の温度がキャビティ部６内に注入されたノルボルネン系樹脂８に伝播し、ノルボルネン系樹脂８の硬化が開始されるようになるものである。
【００４５】
次に、図７に示すように、上記下型３の底面部４をピストン５により上方に押し上げる成型工程を行う。なお、上記底面部４を押し上げる量は、所望の製品高さとなる寸法により決定されるものであり、これにより、キャビティ部６内のノルボルネン系樹脂８には圧力が加えられ、キャビティ部６全体と上記コンデンサ素子積層体の細部までノルボルネン系樹脂８が充填されることになる。
【００４６】
なお、上記型締め工程で、既にノルボルネン系樹脂８の硬化が開始されるようになっているため、型締め工程からこの成型工程への流れは連続して行うことが望ましく、この成型工程は、上記底面部４を押し上げた状態で１０秒程度経過すれば成型工程は終了することができるものである。
【００４７】
そして、このように成型工程を終えて成型金型から取り出した成型品を図８に示す。図８において、１０はノルボルネン系樹脂８からなる外装体であり、この外装体１０のサイズは、長さ×幅×高さが、約７ｍｍ×４ｍｍ×２ｍｍ程度の大きさのものである。
【００４８】
また、このように成型された外装体１０から表出したリードフレーム２に設けられた陽極端子部２ａと陰極端子部２ｂの一部が残るように所定の寸法に切断し、上記陽極端子部２ａと陰極端子部２ｂを外装体１０に沿って折り曲げることにより、上記背景技術の項で図９を用いて説明した樹脂モールド型コンデンサが本実施例によって得られるものである。
【００４９】
このように構成された本実施例による樹脂モールド型コンデンサは、上記実施例１による分散性に優れたスラリーを用いたノルボルネン系樹脂を外装体１０として使用しているため、この樹脂モールド型コンデンサをリフロー半田付けした場合でも、外装体１０の膨れが０．０３ｍｍ以下（製品高さ規格は１．９ｍｍ±０．１ｍｍ）の範囲内に納まり、従来品のような大きな膨れも発生することがなく、極めて安定した性能を発揮することができるという格別の効果を奏するものである。
【産業上の利用可能性】
【００５０】
本発明によるノルボルネン系樹脂スラリー及びその製造方法、ならびにこのノルボルネン系樹脂スラリーを用いた樹脂モールド型コンデンサは、優れた性能を発揮することができるノルボルネン系樹脂スラリーをコンデンサの外装体として用いることにより、外装体の強度が低下したり、リフロー半田付け時に膨れが発生することもなく、優れた性能を安定して発揮することが可能な樹脂モールド型コンデンサを実現することができるという効果を有し、特に、優れた耐熱性が要求される電子機器、電気機器、産業機器、自動車分野等の樹脂モールド型コンデンサとして有用である。
【符号の説明】
【００５１】
１  コンデンサ素子
１ａ  陽極電極部
１ｂ  陰極電極部
２  リードフレーム
２ａ  陽極端子部
２ｂ  陰極端子部
２ｃ  貫通孔
３  下型
４  底面部
５  ピストン
６  キャビティ部
７  ガイドピン
８  ノルボルネン系樹脂
９  上型
１０  外装体
【図１】
2011148875.tif 000003
【図３】
2011148875.tif 000004
【図４】
2011148875.tif 000005
【図５】
2011148875.tif 000006
【図６】
2011148875.tif 000007
【図７】
2011148875.tif 000008
【図８】
2011148875.tif 000009
【図９】
2011148875.tif 000010
【図１０】
2011148875.tif 000011
【図２】
2011148875.tif 000012